(57)【要約】【課題】  所定の波長帯域の光の透過を阻止する光学フィルターであって、リップルを抑制可能であり、製造の容易な光学フィルターを提供する。【解決手段】  透光性の基板１２と、基板１２の主面１２a上に設けられ、主面１２ａに概ね直交する方向に屈折率が連続的又は段階的、且つ周期的に変化しており屈折率分布の形状が紡錘形であるフィルター部１６と、このフィルター部上に積層されたマッチング層１８と、を備え、マッチング層１８は、第１の屈折率を有する低屈折率層と、第１の屈折率より高い第２の屈折率を有する高屈折率層とを交互に積層されて構成されており、最外層は低屈折率層であって、光学膜厚は、所定の波長帯域の中心波長の約１／４であり、最外層に隣接する層の光学膜厚は、中心波長の約１／２ある。【選択図】  図１
2010039206.tif 000002
【特許請求の範囲】
【請求項１】
所定の波長帯域の光の透過を阻止する光学フィルターであって、
透光性の基板と、
前記基板の主面上に設けられ、前記主面に略直交する方向に屈折率が連続的又は段階的、且つ周期的に変化しており屈折率分布の形状が紡錘形であるフィルター部と、
前記フィルター部上に積層されたマッチング層と、
を備え、
前記マッチング層は、第１の屈折率を有する低屈折率層と、前記第１の屈折率より高い第２の屈折率を有する高屈折率層とを交互に積層されて構成されており、
前記マッチング層において、前記フィルター部と接する面と反対側の面を有する最外層は、前記低屈折率層であり、
前記最外層の光学膜厚ｄ１は、前記所定の波長帯域の中心波長をλｃとすると、
【数１】
2010039206.tif 000013
なる関係を満たし、
前記最外層に隣接する前記高屈折率層の光学膜厚ｄ２は、
【数２】
2010039206.tif 000014
なる関係を満たす、
ことを特徴とする光学フィルター。
【請求項２】
前記フィルター部は、複数の誘電体層が積層されて構成される多層膜であり、
各誘電体層は、前記フィルター部の前記屈折率分布が前記紡錘形となる混合比で複数の単一材料が混合されてなる層であり、
前記低屈折率層は、複数の前記単一材料のうち最も低い屈折率を有する材料で構成され、
前記高屈折率層は、複数の前記単一材料のうち最も高い屈折率を有する材料で構成される、
ことを特徴とする請求項１に記載の光学フィルター。
【発明の詳細な説明】
【技術分野】
【０００１】
本発明は、光学フィルターに関するものである。
【背景技術】
【０００２】
所定の波長帯域の光の透過を阻止する光学フィルターは、マイナスフィルターとして知られており、例えば特許文献１に記載の光学薄膜フィルターがある。特許文献１に記載の光学薄膜フィルターは、多層膜からなるフィルター部を基板上に有する。フィルター部において、屈折率は膜厚方向に連続的又は段階的に変化しており、その屈折率分布の形状が膜厚の中央部分で一度膨らんでいる紡錘形となっている。このような屈折率分布を備えることで、透過帯域におけるリップルの低減が図れると共に、光の透過を阻止する上記所定の波長帯域と透過帯域との分離がより確実になる。上記のような屈折率分布を有するフィルター部上には、大気との光学特性の整合を取るためにガラス基板などを更に積層することが知られていたが、特許文献１に記載の光学薄膜フィルターでは、ガラス基板の代わりに、屈折率が互いに異なる８つの層が積層されてなるマッチング層をフィルター部上に設け、大気とフィルター部との光学特性の整合を図っている。
【特許文献１】特開２００６−８５０４１号公報
【発明の開示】
【発明が解決しようとする課題】
【０００３】
しかしながら、特許文献１に記載の構成を有するマッチング層では、マッチング層を構成する８つの層の屈折率を全て異なるものとしているため、各層の膜厚制御や光学フィルターに適した材料の選択が難しく、結果として、光学フィルターの製造が困難であった。
【０００４】
そこで、本発明は、所定の波長帯域の光の透過を阻止する光学フィルターであって、リップルを抑制可能であり、製造の容易な光学フィルターを提供することを目的とする。
【課題を解決するための手段】
【０００５】
本発明に係る光学フィルターは、所定の波長帯域の光の透過を阻止する光学フィルターであって、透光性の基板と、この基板の主面上に設けられ、主面に略直交する方向に屈折率が連続的又は段階的、且つ周期的に変化しており、屈折率分布の形状が紡錘形であるフィルター部と、このフィルター部上に積層されたマッチング層と、を備え、マッチング層は、第１の屈折率を有する低屈折率層と、第１の屈折率より高い第２の屈折率を有する高屈折率層とを交互に積層されて構成されており、マッチング層において、フィルター部と接する面と反対側の面を有する最外層は、低屈折率層であり、最外層の光学膜厚ｄ１は、所定の波長帯域の中心波長をλｃとすると、
【数１】
2010039206.tif 000003
なる関係を満たし、最外層に隣接する高屈折率層の光学膜厚ｄ２は、
【数２】
2010039206.tif 000004
なる関係を満たす、ことを特徴とする。
【０００６】
上記構成の光学フィルターでは、屈折率が連続的又は段階的に変化し、屈折率分布が紡錘形であるフィルター部を有することから、リップルを抑制することができる。また、このフィルター部上には、第１の屈折率を有する低屈折率層と、第２の屈折率を有する高屈折率層とが交互に積層されているマッチング層が設けられている。このマッチング層においては最外層は低屈折率層であり、その最外層の光学膜厚が中心波長λｃに対して式（１）の関係を満たし、最外層に隣接する高屈折率層の光学膜厚が中心波長λｃに対して式（２）の関係を満たしている。その結果、前述したフィルター部に対して上記マッチング層により大気とフィルター部との光学特性の整合がとれ、リップルを更に抑制可能となっている。そして、マッチング層は、異なる屈折率を有する低屈折率層と高屈折率層とが交互に積層されているため、膜厚制御や材料の選択も容易である。そのため、光学フィルターの製造がより容易になっている。
【０００７】
また、本発明に係る光学フィルターでは、フィルター部は、複数の誘電体層が積層されて構成される多層膜であり、各誘電体層は、フィルター部の屈折率分布が紡錘形となる混合比で複数の単一材料が混合されてなる層であり、低屈折率層は、複数の上記単一材料のうち最も低い屈折率を有する材料で構成され、高屈折率層は、複数の上記単一材料のうち最も高い屈折率を有する材料で構成されることが好ましい。
【０００８】
このようにフィルター部に使用される上記複数の単一材料からマッチング層を構成するため、光学フィルターに適した材料によりマッチング層を作製することが可能である。更に、低屈折率層と高屈折率層との屈折率差をより大きくできているため、マッチング層を構成する各層の境界面での反射光量も大きくなる。その結果、マッチング層を構成する各層間の反射光量の推移を読み取り易いため、膜厚の制御がより容易となっている。
【発明の効果】
【０００９】
本発明によれば、所定の波長帯域の光の透過を阻止する光学フィルターであって、リップルを抑制可能であり、製造の容易な光学フィルターを提供することができる。
【発明を実施するための最良の形態】
【００１０】
以下、図面を参照して、本発明に係る光学フィルターの実施形態について詳細に説明する。なお、図面の説明において、可能な場合には、同一要素には同一符号を付し、重複する説明を省略する。また、図中の寸法比率は必ずしも説明中のものとは一致しない。
【００１１】
図１は本発明に係る光学フィルターの一実施形態の構成を概略的に示す断面図である。図１では、光学フィルター１を構成する各層などは模式的に表している。光学フィルター１は、所定の波長帯域（以下ストップ帯と称する）の光の透過を阻止するマイナスフィルターである。光学フィルター１のストップ帯は５２２ｎｍ〜５４２ｎｍであり、ストップ帯の中心波長λＣは５３２ｎｍである。このようにストップ帯の幅が狭い（例えば２０ｎｍ以下）マイナスフィルターはノッチフィルターとして知られており、例えば、ラマン分光計測に用いられる。
【００１２】
図１に示すように、光学フィルター１は、ガラス基板１２（透光性の基板）を有し、ガラス基板１２の表面１２ａ（主面）上に、上記所定の波長領域の光の透過を阻止するためのフィルター部１６と、フィルター部１６と大気との光学特性を整合するための大気側マッチング層１８とが設けられている。また、光学フィルター１は、フィルター部１６のガラス基板１２側の面１６ａでの屈折率とガラス基板１２との屈折率の差が大きい場合などには、フィルター部１６とガラス基板１２との間に、それらの光学特性を整合させるための基板側マッチング層１４を備えることが好ましい。本実施形態では、光学フィルター１は、ガラス基板１２上に、基板側マッチング層１４、フィルター部１６及び大気側マッチング層１８がこの順に積層されてなる光学薄膜フィルターとして説明する。
【００１３】
図２を利用して、基板側マッチング層１４及びフィルター部１６について説明する。図２は、光学フィルター１とその屈折率分布の一例とを示す図である。図２（ａ）は、図１に示した光学フィルター１のガラス基板１２上の構成を示す模式図であり、図２（ｂ）は、光学フィルター１が有する基板側マッチング層１４、フィルター部１６及び大気側マッチング層１８の屈折率分布を示す図である。基板側マッチング層１４は、図２（ｂ）に示すように、屈折率分布が傾斜した屈折率傾斜膜とすることができる。本実施形態では、基板側マッチング層１４は、膜厚を変数とする５次の多項式を用いて屈折率を分布させた５次のマッチング層である。
【００１４】
フィルター部１６は、複数の誘電体層を積層した多層膜である。フィルター部１６において、屈折率は膜厚方向（表面１２ａに略直交する方向）に連続的且つ周期的に変化している。また、フィルター部１６における屈折率分布の形状、すなわち、屈折率変化の包絡線形状は、膜厚方向においてフィルター部１６の中央部で一度膨らむ紡錘形となっている。膜厚方向に屈折率が連続的且つ周期的に変化する構造はルーゲート(ｒｕｇａｔｅ)構造として知られている（例えば、W.H.Southwell  “Extended-bandwidth  reflector  designs  by  using  wavelets”  Applied  Optics,Vol.36,No.1,314-318(1997)参照）。そして本実施形態のフィルター部１６は、屈折率n（ｘ）を、
【数３】
2010039206.tif 000005
に従って連続的かつ周期的に変化させた、ｗａｖｅｌｅｔ型のルーゲート構造としている。ここで、
【数４】
2010039206.tif 000006
【数５】
2010039206.tif 000007
【数６】
2010039206.tif 000008
【数７】
2010039206.tif 000009
【数８】
2010039206.tif 000010
である。ただし、ｘはガラス基板１２側の面１６ａからの光学距離、φは初期位相、ｎＬはフィルター部１６が有する最も低い屈折率、ｎＨはフィルター部１６が有する最も高い屈折率、Ｎｃは式（３）のｓｉｎ波の波数である。また、Ａ（ｘ）は、ｘ≦Ｔ／２では式（６）を用い、ｘ>Ｔ／２では式（７）を用いる。
【００１５】
フィルター部１６は、例えば、次のようにして作製することができる。まず、式（３）〜式（８）に基づいて、膜厚方向の屈折率分布を予め設定する。そして、フィルター部１６を構成する各誘電体層を、上記屈折率分布に応じて、屈折率の異なる複数の単一材料の混合比を調整して形成する。即ち、フィルター部１６の各誘電体層は、フィルター部１６の屈折率分布が紡錘形となる混合比で複数の単一材料が混合されて構成される。各誘電体層は、例えばスパッタ法により形成すればよい。図２（ｂ）は、フィルター部１６を構成する複数の材料として、屈折率が１．４７３６であるＳｉＯ２と屈折率が２．１９２４であるＴａ２Ｏ５の２つの材料を使用し、ｎＨ＝１．８５３２、ｎＬ＝１．６９３２、λＣ＝５３２ｎｍとして作製した場合の屈折率分布である。
【００１６】
続いて、図３〜図５を用いて、大気側マッチング層１８について説明する。図３は、図１に示した大気側マッチング層の拡大図である。図３では、説明のために大気側マッチング層１８を模式的に示している。図４は、図２に示した屈折率分布の大気側マッチング層１８部分の拡大図である。図５は、フィルター部１６に接する面１８ａを有する第１層１８１から、最外層１８８までの各層の屈折率と光学膜厚の詳細な値を示している。
【００１７】
大気側マッチング層１８は、第１の屈折率を有する低屈折率層と、この第１の屈折率より高い第２の屈折率を有する高屈折率層とを交互に積層することで構成された多層膜である。ここでは、大気側マッチング層１８は低屈折率層と高屈折率層とをそれぞれ４層積層することで構成されている。また、大気側マッチング層１８のフィルター部１６に接する面１８ａと反対側の面１８ｂを有する最外層１８８は、低屈折率層である。従って、大気側マッチング層１８は、フィルター部１６上に、第１層１８１、第２層１８２、第３層１８３、第４層１８４、第５層１８５、第６層１８６、第７層１８７（最外層に隣接する高屈折率層）及び最外層１８８がこの順に積層されて構成されている。
【００１８】
大気側マッチング層１８の第２層１８２、第４層１８４、第６層１８６及び最外層１８８は、フィルター部１６の各誘電体層の作製に用いられる複数の単一材料のうち、最も低い屈折率を有する材料であるＳｉＯ２で構成されており、屈折率は１．４７３６である。また、第１層１８１、第３層１８３、第５層１８５及び第７層１８７は、フィルター部１６の各誘電体層の作製に用いられる複数の単一材料のうち最も高い屈折率を有する材料であるＴａ２Ｏ５で構成されており、屈折率が２．１９２４である。ここでは、屈折率は、波長５３２ｎｍに対する屈折率を表している。また、以下、特に断らない限り屈折率は波長５３２ｎｍに対するものとする。
【００１９】
大気側マッチング層１８の最外層１８８の光学膜厚ｄ１はストップ帯の中心波長λｃに対して式（１）の関係を満たし、第７層１８７の光学膜厚ｄ２は上記中心波長λｃに対して式（２）の関係を満たしている。図２（ｂ）に示した屈折率分布を有する光学フィルター１では、光学膜厚ｄ１は、１２５．７０ｎｍであり、光学膜厚ｄ２は、２７７．７２ｎｍである。第１層１８１から第６層１８６の光学膜厚は、任意に設計可能である。ここでは、第１層１８１から第６層１８６の光学膜厚は、コンピュータを用いて、所望の分光特性が得られる最適な各層の光学膜厚の組み合わせを算出している。このような大気側マッチング層１８は、例えば、スパッタ法により形成することによって作製することができる。
【００２０】
上記構成の光学フィルター１は、ルーゲート構造のフィルター部１６を備えているため、ノッチフィルターとして機能する。そして、光学薄膜フィルター１では、フィルター部１６上に大気側マッチング層１８を設けることで、フィルター部１６と大気との光学特性の整合を図っている。
【００２１】
ここで、図６を利用して光学薄膜フィルター１の作用効果について具体的に説明する。図６は、光学フィルター１の分光スペクトルを示す図である。図６の横軸は波長を示し、縦軸は透過率を示している。また、図６中の実線で示される分光スペクトルＳ１は、図２（ｂ）に示した屈折率分布を有する光学フィルター１に対して取得した分光スペクトルである。一方、図６中の破線で示される分光スペクトルＳ２は、光学フィルター１から大気側マッチング層１８を除いた比較用の光学フィルターの分光スペクトルである。図６に示すように光学フィルター１及び比較用の光学フィルターの何れもルーゲート構造のフィルター部１６を備えるため、中心波長λＣが５３２ｎｍであるストップ帯の光の透過を阻止することができている。また、フィルター部１６がルーゲート構造であるため、ストップ帯は、５２２ｎｍ〜５４４ｎｍであり、ストップ帯の幅は２０ｎｍとなっており、光学フィルター１及び比較用の光学フィルターがそれぞれノッチフィルターとなっていることがわかる。
【００２２】
光学フィルター１及び比較用の光学フィルターはともにノッチフィルターとして機能するが、光学フィルター１の分光スペクトルは、大気側マッチング層１８を備えていることにより、大気側マッチング層１８を有しない比較用の光学フィルターの分光スペクトルに比べ、リップル（透過率の波長依存性）が軽減されている。また、大気側マッチング層１８を有する光学フィルター１は、大気側マッチング層１８を有しない比較用の光学フィルターに比べると、ストップ帯以外の波長帯（透過帯）の透過率が増加していることがわかる。即ち、光学フィルター１では、屈折率の異なる２つの層（低屈折率層と高屈折率層）を交互に積層して構成されており、低屈折率層としての最外層及びそれに隣接する高屈折率層の光学膜厚が式（１）及び式（２）を満たす大気側マッチング層１８を有することにより、リップルの軽減を更に図ることができ、また、透過帯での透過率の増加を図ることができている。
【００２３】
大気側マッチング層１８は屈折率の異なる２つの層から構成されるため、例えば、特許文献１に記載されているような屈折率の異なる８つの層を積層したマッチング層に比べて、大気側マッチング層１８の各層間の屈折率差を大きく取ることが可能となっている。各層間の屈折率差が大きいと、各層の境界面での反射光量も大きくなることから、各層間の反射光量の推移を容易に読み取ることができる。多層薄膜の膜厚の制御に光学式膜厚計を使用する場合があり、この場合、薄膜を積層することによる反射光量の推移を測定することで膜厚の制御を行うため、大気側マッチング層１８によれば、膜厚の制御を容易に行うことが可能である。
【００２４】
さらに、大気側マッチング層１８は、２種類の材料のみから構成されるため、光学フィルターに適した材料を容易に選択することができる。従って、光学フィルター１は、従来の８種類の材料からなるマッチング層を備える光学フィルターに比べて、製造が容易である。そして、図２（ｂ）に示した屈折率分布を有する光学フィルター１では、大気側マッチング層１８の低屈折率層及び高屈折率層を、フィルター部１６を構成する材料のうち屈折率差の大きい材料で構成していることから、その製造が更に容易になっている。
【００２５】
また、光学フィルター１は、上述のように、大気側マッチング層１８を、フィルター部１６に適用することによって、リップルを抑制することができ、透過帯の透過率を大きくすることができる。そして、その分光特性においては、図６に示したようにストップ帯と透過帯の境界における透過率の変化が急峻である。従って、微弱な散乱光の検出を必要とするラマン分光計測等にも好適に用いることができる。
【００２６】
本実施形態に係る光学フィルター１は、上述のように、ラマン分光計測等に好適に用いられる。そこで、次に、光学フィルター１を用いたラマン分光計測装置について説明する。図７は、本実施形態の光学フィルター１を適用したラマン分光計測装置の一実施形態の概略構成図である。
【００２７】
図７に示すように、ラマン分光計測装置２は、波長５３２ｎｍの励起光を出力する励起光源としてのレーザ装置２１を有し、レーザ装置２１から出力された励起光は、サイドバンドを除去するためにバンドパスフィルター２２に入射される。この際、図７に示すようにレーザ装置２１から出力された励起光を、光ファイバ２３により導光し、光ファイバ２３から出力された励起光をレンズ２４などにより平行光にしてバンドパスフィルター２２に入射することができる。
【００２８】
バンドパスフィルター２２を通過してサイドバンドが除かれた励起光は、ハーフミラー２５及び集光レンズ２６を経て試料２７に照射される。そして、励起光の入射により試料２７で生じた散乱光は、ハーフミラー２５により反射ミラー２８側へ反射された後、光学フィルター１を経て検出手段３１に入射される。光学フィルター１を通過した散乱光は、例えば、レンズ２９で集光して光ファイバ３０に入射し、光ファイバ３０を通して検出手段３１に入射させることができる。検出手段３１は分光器３１１と、検出器としてのＣＣＤカメラ３１２とを有しており、検出手段３１に入射された散乱光は、分光器３１１で分光された後、ＣＣＤカメラ３１２により検出される。そして、ＣＣＤカメラ３１２から検出信号がコンピュータ装置等の解析装置３２に入力される。
【００２９】
上記構成のラマン分光計測装置２では、励起光の波長をストップ帯の中心波長λＣとして設計された光学フィルター１に散乱光を通過させた後に、検出手段３１により検出している。その結果、励起光（０次光）が十分減衰された散乱光を検出できることになる。そして、光学フィルター１は、ストップ帯の帯域幅が２０ｎｍ程度であるノッチフィルターであるため、ストークス光とアンチストークス光とを両方検出することが可能である。更に、光学フィルター１が有するフィルター部１６がルーゲート構造であり、フィルター部１６に対して大気側マッチング層１８が設けられているため、前述したように透過帯でのリップルが抑制され、透過率がより高くなっている。その結果、微弱光を効率的に検出できる。
【００３０】
これまでの説明では、大気側マッチング層１８は低屈折率層（第２層１８２、第４層１８４、第６層１８６、最外層１８８）及び高屈折率層（第１層１８１、第３層１８３、第５層１８５、第７層１８７）をそれぞれ４層ずつ有し、それらが交互に積層された構成とした。すなわち、大気側マッチング層１８は、８層からなる多層膜として説明したが、大気側マッチング層１８の層数は８層に限定されない。
【００３１】
ここで、大気側マッチング層１８の層数が３層以上１０層以下の場合の一例について、各層数の大気側マッチング層１８の分光特性の評価を行った結果を基に説明する。図８及び図９に、層数が３層から１０層である各大気側マッチング層１８の、各層の屈折率と光学膜厚の詳細な値を示した。図８（ａ）〜（ｆ）に層数が３層〜８層である大気側マッチング層１８の各層の屈折率と光学膜厚の詳細な値を示し、図９（ａ）、（ｂ）に、層数が９層及び１０層である大気側マッチング層１８の各層の屈折率と光学膜厚の詳細な値を示した。
【００３２】
これらの各大気側マッチング層１８は、低屈折率層と高屈折率層を交互に積層することで構成され、フィルター部１６に接する面１８ａと反対側の面１８ｂを有する最外層は低屈折率層である。また、各大気側マッチング層１８の低屈折率層は、屈折率が１．４７３６であって、フィルター部１６の各誘電体層の作製に用いられる複数の単一材料のうち、最も低い屈折率を有する材料であるＳｉＯ２で構成されており、高屈折率層は、屈折率が２．１９２４であって、フィルター部１６の各誘電体層の作製に用いられる複数の単一材料のうち最も高い屈折率を有する材料であるＴａ２Ｏ５で構成されている。さらに、各大気側マッチング層１８の最外層の光学膜厚ｄ１は式（１）の関係を満たしており、最外層に隣接する第２層の光学膜厚ｄ２は式（２）の関係をみたしている。
【００３３】
図１０は、図８及び図９にて詳細を示した、層数が３層から１０層である大気側マッチング層１８の分光特性の評価値である。ここでいう評価値とは、図１１のように、必要とする反射率ＲＨ（λｋ）と光学多層膜の反射率に関する周知の計算方法によって求める反射率Ｒ（λｋ）との差を用いて、
【数９】
2010039206.tif 000011
で与えられる値である。ただし、
【数１０】
2010039206.tif 000012
とした。なお、上記の反射率Ｒ（λｋ）を求める計算としては、例えば、「Ｈ．Ａ．Ｍａｃｌｅｏｄ著，「光学薄膜」，日刊工業新聞社，１９８９，Ｐ４２〜Ｐ４３」に記載されている計算方法を用いることができる。
【００３４】
図１１では、必要とする反射率ＲＨ（λｋ）は模式的に一定としているが、λｋがストップ帯にある場合は１とし、λｋが透過帯にある場合には０とする（必要とする反射率ＲＨ（λｋ）は、０から１の値をとる）。ここでは、評価の対象とした波長範囲を３６０ｎｍ〜７６０ｎｍとしたが、０．７×λｃ〜λｃ／０．７の範囲で適宜変更してもよい。
【００３５】
上記の評価値の定義からわかるように、大気側マッチング層１８は評価値が小さいほど必要とする分光特性に近い分光特性を有する。ラマン分光計測等で光学フィルターを使用する場合、大気側マッチング層の評価値のオーダーは、１０−２以下であることが好ましいため、大気側マッチング層は、低屈折率層と高屈折率層をそれぞれ少なくとも２層有することが望ましい。
【００３６】
以上、本発明の実施形態について説明したが、本発明に係る光学フィルターは上記実施形態に限定されない。例えば、フィルター部１６は、フィルター部１６における最大屈折率ｎＨを１．８５３２とし、最小屈折率ｎＬを１．６９３２としているが、図１２に示すように、最大屈折率ｎＨをＴａ２Ｏ５の屈折率とし、最小屈折率ｎＬをＳｉＯ２の屈折率として設計することもできる。更に、これら例示した最大屈折率及び最小屈折率の場合に限らず、ノッチフィルターとしての所望の分光特性が得られる範囲で、フィルター部１６における最大屈折率と最小屈折率との間に有意な屈折率差が生じるように設計していればよい。また、フィルター部１６における屈折率分布の包絡線の形状は、ｗａｖｅｌｅｔ型に限らない。フィルター部１６における屈折率分布の包絡線の形状は例えば、中央部が膨らんだ形状、一例としては、一対の山型が互いに反転した状態で合わさったような形状をしていればよい。即ち、上記包絡線の形状は紡錘形であればよく、Ｇaｕｓｓｉａｎ型のものも例示することができる。
【００３７】
また、本実施形態に係る大気側マッチング層１８は、屈折率が、膜厚方向に対して段階的且つ周期的に変化し、屈折率分布の形状が紡錘形であるようなフィルター部に適用してもよい。更に、大気側マッチング層１８は、フィルター部の各誘電体層の作製に用いられる複数の単一材料のうち最大の屈折率の材料と、最小の屈折率の材料とから構成されているとしたがこれに限定されない。例えば、マッチング層の低屈折率層の材料は、フィルター部の最小屈折率以下の屈折率を有する材料から選択し、フィルター部の最大屈折率以上の屈折率を有する材料から選択することが、低屈折率層と高屈折率層との間に有意な屈折率差を生じせしめる観点から好ましい。屈折率の異なる低屈折率層と高屈折率層とが交互に積層され、最外層及び最外層に隣接する層がそれぞれ式（１）及び式（２）を満たしていればよい。
【００３８】
なお、大気側マッチング層１８を構成する材料は、フィルター部の各誘電体層の作製に用いられる複数の単一材料から選択することで、光学フィルターに適した材料によりマッチング層を作製することが可能である。本実施形態では、光学フィルター１のストップ帯を５２２ｎｍ〜５４２ｎｍ、ストップ帯の中心波長λｃを５３２ｎｍとして設計している。しかし、ストップ帯の中心波長λｃを、例えば、４８８ｎｍ、６３２．８ｎｍ、７８５ｎｍ、８３０ｎｍ、１０６４ｎｍ等のレーザ発振波長として光学フィルター１を設計してもよい。この場合、例えば、図７を利用して説明したラマン分光計測の場合のように、励起光を光学フィルター１で確実に減衰させることが可能である。また、光学フィルター1を設計する際には、式（９）で示した評価値を利用し、所望の分光特性を得るように設計することが好ましい。この際、設計に使用する波長範囲としては、０．７×λｃ〜λｃ／０．７の範囲とすることができる。
【図面の簡単な説明】
【００３９】
【図１】実施形態に係る光学フィルターの模式的な断面図である。
【図２】図１に示した光学フィルターの屈折率分布を示す図である。
【図３】図１に示した光学フィルターが有する大気側マッチング層の拡大図である。
【図４】図１に示した光学フィルターが有する大気側マッチング層の屈折率分布を示す図である。
【図５】図１に示した光学フィルターが有する大気側マッチング層の各層の屈折率及び光学膜厚を示す図表である。
【図６】光学フィルターの分光スペクトルを示す図である。
【図７】ラマン分光計測装置の構成図である。
【図８】３層〜１０層の大気側マッチング層の各層の屈折率及び光学膜厚を示す図表である。
【図９】３層〜１０層の大気側マッチング層の各層の屈折率及び光学膜厚を示す図表である。
【図１０】各マッチング層を備える光学フィルタの評価値を示す図表である。
【図１１】必要な反射率と実際の反射率の関係を表す図である。
【図１２】他の例のフィルター部の屈折率分布を示す図である。
【符号の説明】
【００４０】
１…光学フィルター、１２…ガラス基板（透光性の基板）、１２ａ…表面（主面）、１４…基板側マッチング層、１６…フィルター部、１６ａ…ガラス基板側の面、１８…大気側マッチング層、１８１…第１層、１８２…第２層、１８３…第３層、１８４…第４層、１８５…第５層、１８６…第６層、１８７…第７層、１８８…最外層、１８ａ…フィルター部に接する面、１８ｂ…フィルター部に接する面と反対側の面、２１…レーザ装置、２２…バンドパスフィルター、２３，３０…光ファイバ、２４，２９…レンズ、２５…ハーフミラー、２６…集光レンズ、２７…試料、２８…反射ミラー、３１…検出手段、３１１…分光器、３１２…CCDカメラ、３２…解析装置
【図１】
2010039206.tif 000015
【図２】
2010039206.tif 000016
【図３】
2010039206.tif 000017
【図４】
2010039206.tif 000018
【図５】
2010039206.tif 000019
【図６】
2010039206.tif 000020
【図７】
2010039206.tif 000021
【図８】
2010039206.tif 000022
【図９】
2010039206.tif 000023
【図１０】
2010039206.tif 000024
【図１１】
2010039206.tif 000025
【図１２】
2010039206.tif 000026